【誤訳訂正書】
【提出日】令和3年4月28日(2021.4.28)
【誤訳訂正１】
【訂正対象書類名】明細書
【訂正対象項目名】全文
【訂正方法】変更
【訂正の内容】
【発明の詳細な説明】
【発明の名称】織物材料用非可逆性変色性染料としてのインディゴ誘導体の使用、新規化合物、及び織物材料を染色する方法
【技術分野】
【０００１】
変色可能性染料（クロミック（ｃｈｒｏｍｉｃ）染料）は公知であり、コーティング材料、光学、フォトストレージ器具、及び光学センサ等、広範な用途に使用されている。
【０００２】
接頭辞としてのクロミック（ｃｈｒｏｍｉｃ）は、色の可逆変化を意味し、かつ、その延長線で考えると、他の物性の可逆変化を意味する。この外部刺激は、光、熱、電流、圧力、溶媒又は電子ビームが例示される。
【背景技術】
【０００３】
現在、非可逆性変色性染料で染色された織物材料、即ち家庭内使用では近づけない条件下で変化することができる染料で染色され、かつ、管理された方法、例えば熱処理、レーザ摩耗、酸との接触等により適切に刺激すると、芸術的品質をもった多様な色相又は特徴を発揮することができる織物材料、特にデニムが求められている。
【０００４】
現在のところ、デニムと親和性がある非可逆性変色性染料は知られていない。感熱性及び感光性染料は知られており、織物業界で使用されている。然しながら、これらのタイプの染料は、デニム生地と親和性がないので、直接使用してデニムを染色することはできない。
【先行技術文献】
【特許文献】
【０００５】
【特許文献１】米国特許出願公開第２００７／００３３７４８号明細書
【特許文献２】欧州特許第ＥＰ１９１３１９５号明細書
【発明の概要】
【発明が解決しようとする課題】
【０００６】
本発明が解決しようとする主たる課題は、非可逆的に色変化する染色織物材料、特にデニムのためのインディゴ誘導体の使用を提案することである。
【課題を解決するための手段】
【０００７】
本発明の特徴は、非可逆的に色変化する染色織物材料、特にデニムの製造方法を提供することである。
【０００８】
本発明の他の特徴は、非可逆的に色変化するインディゴ染料で染色された織物材料で製造された衣料品を提供することである。前記衣料品及び織物材料は、更に加工されて、多様な色合いを呈し及び／又は芸術的特徴を創生する。
【０００９】
本発明の更に他の特徴は、織物材料、特にデニム用染料としての、非可逆的に色変化する新規な化合物を提供することである。
【発明の効果】
【００１０】
本発明によって、新規なインディゴ誘導体から成る非可逆的に色変化する染料によって染色された各種織物材料、特にデニムが提供され、さらに前記非可逆的に色変化するインディゴ染料で染色された各種織物材料は、更に、加工されて、多様な色合いを呈し、及び／又は芸術的特徴を創生する。
【図面の簡単な説明】
【００１１】
【図１】本発明によって染色され、熱処理後の織物材料を示す写真である。
【図２】本発明によって染色され、レーザ処理後の織物材料を示す写真である。
【図３】式（ＩＩ）の化合物のＸＲＤスペクトルを示すチャ−トである。
【図４】式（ＩＩ）の化合物のＦＴ−ＩＲスペクトルを示すチャ−ト。
【図５】式（Ｉ）において、Ｒ１、Ｒ２、Ｒ３及びＲ４が水素、及びＲ５及びＲ６が両者共ｔ−ＢＯＣである化合物のＸＲＤスペクトルを示すチャ−トである。
【図６】式（Ｉ）において、Ｒ１、Ｒ２、Ｒ３及びＲ４が水素、及びＲ５及びＲ６が両者共ｔ−ＢＯＣである化合物の１Ｈ−ＮＭＲスペクトルを示すチャ−トである。
【図７】式（Ｉ）において、Ｒ１、Ｒ２、Ｒ３及びＲ４が水素、及びＲ５及びＲ６が両者共ｔ−ＢＯＣである化合物の１３Ｃ−ＮＭＲスペクトルを示すチャ−トである。
【図８】式（Ｉ）において、Ｒ１、Ｒ２、Ｒ３及びＲ４が水素、Ｒ５及びＲ６の一方が水素、他方がｔ−ＢＯＣである化合物の１Ｈ−ＮＭＲスペクトルを示すチャ−トである。
【図９】式（Ｉ）において、Ｒ１、Ｒ２、Ｒ３及びＲ４が水素、Ｒ５及びＲ６の一方が水素、他方がｔ−ＢＯＣである化合物の１３Ｃ−ＮＭＲスペクトルを示すチャ−トである。
【発明を実施するための形態】
【００１２】
本発明は、式（Ｉ）のインディゴ誘導体の織物材料用染料としての使用に関する。
2018028168.tif 000001
（Ｉ）
但し、
Ｒ１、Ｒ２、Ｒ３及びＲ４は、それぞれ独立して、水素原子又はハロゲン原子、及び
Ｒ５及びＲ６は、それぞれ独立して、水素原子又はｔｅｒｔ−ブトキシカルボニル基（ｔ−ＢＯＣ）、但し、Ｒ５及びＲ６は、両方とも水素となることはない。
【００１３】
本発明によって、式（Ｉ）のインディゴ誘導体は、非可逆性変色性染色工程において、非可逆性変色性染料として使用される。
【００１４】
用語「非可逆性変色性染色工程」は、織物材料を染料で処理する工程において、一旦、前記織物材料を染色してから、一種以上の他の色に変えられるか、又は転換され得る染料で処理することを含む工業的染色法を意味する。従って、本発明の方法によって、本発明のインディゴ誘導体によって、第１の色が織物材料に適用され、次いで前記織物材料に、外部刺激又は更なる外部刺激を適用することにより、前記第１の色は、他の又はその他多くの色に変化させられる。本明細書、特許請求の範囲、図面及び要約書において、前記「他の又はその他多くの色」を、「ターミナルカラー」と呼称することがある。
【００１５】
従って、明細書、特許請求の範囲、図面及び要約書で使用する用語「非可逆性変色性染料」は、通常の家庭内使用では近づくことがあり得ない環境下で、その色を変化させることにより、外部刺激に反応する染料を意味する。
【００１６】
同じく、用語「外部刺激」は、例えば、光（フォトクロミック）、熱（熱クロミック）、電流（エレクトロクロミック）、圧力（ピエゾクロミック）、溶媒（ソルベトクロミック）又は電子ビーム（カソードクロミズム）又はレーザビームを意味する。
【００１７】
本発明の好ましい態様によると、外部刺激は、光、熱及びレーザから選択される。
【００１８】
本発明において、「織物材料（ｔｅｘｔｉｌｅ  ｍａｔｅｒｉａｌｓ）」は、ヤーンのように生地を製造するのに適する各種の材料、及び染色の準備ができた生地をいう。用語「染色の準備ができた生地」は、湯通し、マーセル化処理、及び洗浄工程をすでに受けた生地の意味である。
【００１９】
本発明に従って、染色するのに適する基材は、全セルロースタイプ及び／又はコットン、ウール、リネン、ビスコース及びそれらの混合物を含む混合ヤーンであるが、それらに限定されない。
【００２０】
織物材料は、ステッチ処理した生地、織布、編み物、及び不織布のいずれかでよい。
【００２１】
好ましくは、織物材料は、デニムである。
【００２２】
本発明の好ましい態様によると、Ｒ１、Ｒ２、Ｒ３及びＲ４は、全て水素原子であり、Ｒ５及びＲ６は、ともにｔｅｒｔ−ブトキシカルボニル基である。
【００２３】
本発明の好ましい態様によると、Ｒ１、Ｒ２、Ｒ３及びＲ４は、全て水素原子であり、Ｒ５及びＲ６のいずれか一方は水素原子であり、同じく他方は、ｔｅｒｔ−ブトキシカルボニル基である。
【００２４】
本発明の他の好ましい態様によると、Ｒ１、Ｒ２、Ｒ３及びＲ４は、全てハロゲン原子である。
【００２５】
本発明の他の好ましい態様によると、Ｒ１、Ｒ２、Ｒ３及びＲ４の内の２つは、水素原子であり、他の２つは、ハロゲン原子である。
【００２６】
本発明の他の好ましい態様によると、Ｒ１、Ｒ２、Ｒ３及びＲ４の内の２つは、水素原子、及びＲ２及びＲ３は、水素原子、並びにＲ５及びＲ６は、共にｔｅｒｔ−ブトキシカルボニル基である。
【００２７】
本発明の他の好ましい態様によると、Ｒ１及びＲ４は水素原子、Ｒ２及びＲ３は、ハロゲン原子である。
【００２８】
本発明の他の好ましい態様によると、Ｒ１及びＲ４は水素原子、Ｒ２及びＲ３は、臭素原子である。
【００２９】
本発明の他の好ましい態様によると、Ｒ１及びＲ４はハロゲン原子、Ｒ２及びＲ３は、水素原子である。
【００３０】
本発明の他の好ましい態様によると、Ｒ１及びＲ４は、臭素原子、Ｒ２及びＲ３は、水素原子である。
【００３１】
本発明の他の好ましい態様によると、Ｒ１及びＲ４は臭素原子、Ｒ２及びＲ３は水素原子、Ｒ５及びＲ６は、共にｔｅｒｔ−ブトキシカルボニル基である。
【００３２】
本発明の他の好ましい態様によると、Ｒ１、Ｒ２、Ｒ３及びＲ４は、全て臭素原子である。
【００３３】
本発明の他の好ましい態様によると、Ｒ１、Ｒ２、Ｒ３及びＲ４は、全て臭素原子、Ｒ５及びＲ６の一方は水素原子、同じく他方はｔｅｒｔ−ブトキシカルボニル基である。
【００３４】
本発明の他の好ましい態様によると、Ｒ１、Ｒ２、Ｒ３及びＲ４は、全て塩素原子である。
【００３５】
本発明の他の好ましい態様によると、前記式（Ｉ）のインディゴ誘導体は、デニムの非可逆性変色性染色工程で使用される。
【００３６】
式（Ｉ）の化合物は、特にデニムに対する非可逆性変色性染色工程で使用して、単一の染料で、マジェンタからブルー、又は紫色からブルーの多様な色を得ることができることが分かった。実際、上記の化合物は、（熱、レーザ等）特定の条件下でそれらの色を非可逆的に変化させることができる。
【００３７】
更に、本発明は、式（Ｉ）の新規なインディゴ誘導体に関する。但し、式（Ｉ）において、Ｒ１、Ｒ２、Ｒ３及びＲ４は、全てハロゲン原子であり、最も好ましくは、Ｒ１、Ｒ２、Ｒ３及びＲ４は、全て同じハロゲン原子である。
【００３８】
本発明の好ましい態様によると、式（Ｉ）の新規なインディゴ誘導体に関する。但し、式（Ｉ）において、Ｒ１、Ｒ２、Ｒ３及びＲ４は、全て臭素原子であり、式（ＩＩ）の化合物である。
2018028168.tif 000002
（ＩＩ）
【００３９】
本発明の好ましい態様によると、式（Ｉ）の新規なインディゴ誘導体に関する。但し、式（Ｉ）において、Ｒ１、Ｒ２、Ｒ３及びＲ４は、全て水素原子であり、かつＲ５及びＲ６の一方は水素原子、他方はｔｅｒｔ−ブトキシカルボニル基である。
【００４０】
本発明の好ましい態様においては、織物材料へ式（Ｉ）のインディゴ誘導体を適用し、次いで１つ以上の刺激を与え、織物材料の表面を改質することを含む非可逆性変色性染料で染色された織物材料を製造する方法に関する。
【００４１】
本発明の方法において、式（Ｉ）のインディゴ誘導体は、単一又は混合物として使用することができる。
【００４２】
染色は、当業界で周知の方法に従って達成できる。
【００４３】
本発明の新規な方法を実行するには、従来の製造プラントを使用することができるということが、産業的観点から非常に重要であるということに留意するべきである。
【００４４】
染料の取り込み量を高めるために、特許文献１（特許文献２に対応）に記載されている予備還元技術を採用してもよい。尚、特許文献１及び特許文献２に記載されている内容は、本明細書、特許請求の範囲、図面、及び要約書の一部を構成する、参照文献として組み込まれるものとする。
【００４５】
染料の適用及びそれに続く空気暴露シーケンスは、数回、例えば少なくとも２回、好ましくは４〜８回繰り返して、染料の添着量を増やすことが好ましい。
【００４６】
含浸時間と空気暴露時間は、従来のインディゴブルー染料を使用する場合と僅かに異なる。一例として、含浸時間は、１０〜３０秒間、好ましくは１５〜２５秒の間、より好ましくは１８〜２０秒の間で変化し得る。空気暴露時間は、３０〜３００秒の間、より好ましくは９０〜２４０秒の間で変化し得る。
【００４７】
染色温度は、通常、２０℃〜９０℃の間、好ましくは３５〜４５℃であるが、より効果のあるのは、２５〜３０℃の間である。
【００４８】
上記の諸条件において、従来の「リング効果」を損なうことなく、染料の付着量は増加した。
【００４９】
用語「改質する」は、織物材料の外観、例えばその色が外部刺激によって変化することを意味している。
【００５０】
前述したように、本発明の方法によって製造された織物材料、好ましくはデニムの色は、前述した外部刺激を使用することによって変化する。
【００５１】
実際、本発明によると、異なった色合いをもった織物材料の製造が可能になる。そして、もし希望するなら、異なる外部刺激を付与することにより、芸術的特徴の創成も可能になる。
【００５２】
一例として、染料の含浸後、乾熱処理によって、本発明によって染色された織物材料の表面に、面白い表面摩耗効果をもたらすことが観察された。
【００５３】
また、染料の含浸後に湿熱処理をすると、非可逆性変色が行われる。更に、乾式及び湿式レーザ処理によって、従来のインディゴ染料で処理した織物では達成出来なかった多色摩耗効果を挙げることができる。
【００５４】
一例として、レーザ摩耗処理を使用する場合、レーザのデューティーサイクル、パワー、及びパルス持続時間を変化させて、多様なカラーパレット、及び３色のターミナルカラーの色合いを創出することができる。パラメータは、特定のイメージタイプ、及びそれによる染料等の適用によって決定される。
【００５５】
レーザパワーが大きくなると、染料分子は、基礎生地の或る部分と共に減衰し、分解して他の種になり、焼尽又は昇華して、基礎生地の色と同調する。このようにして、衣料品の表面に、非常に複雑なイメージが創出される。
【００５６】
例えば、レーザ適用を考察すると、レ−ザビームを生地の表面に向けて照射して、「色合い」又は芸術的品質を表わす特徴を創出する場合、通常、レーザを適用すると、２色のターミナルカラー、即ち染料のカラー（摩耗が無い場合）及び基礎生地のカラー（染料の完全摩耗）がもたらされる。基礎生地のカラーは、通常、白である。この色は、実際の色ではなく、色相が殆ど常に同じである。変化するのは、織物業界で使用されている用語「色合い」である。然しながら、本発明では、３つのターミナルカラーがあるとする。基礎生地の色が白と想定した場合、繰り返すが、白は実際の色ではなく、２つの実際の色があって、その２色の間で実際の色相が変化している。レーザパワーが低い場合、基材に摩耗は発生せず、表面の色は、生地の色に近くなる。レーザパワーが高くなるに従って、表面の色は、徐々に変化し始め、第１のターミナルカラーから、第２のターミナルカラーに移行し、そこで染料分子に化学変化が発生する。この間、異なる色合いが、アクセス可能である。第１のターミナルカラー及び第２のターミナルカラーは、実際の色合いであるので、それらが混合された時、他の色合いになるためである。
【００５７】
熱処理、即ち加熱空気を使用して、生地全体の色を変化させるか、加熱された表面を厳しく管理するか、或いは生地の表面に接触することにより、所望の色合及び濃淡をもったパターンを創出することができる。
【００５８】
本発明の非可逆性変色性染料を使用することにより、マジェンタからブルー又はパープルからブルーに至る如何なる色も得ることができる。
【００５９】
図１は、本発明によって染色し、熱処理後の織物材料を示している。図に示す通り、色（マジェンタ）は、染色工程で使用される温度及び処理時間に依存して変化することが分かる。
【００６０】
図２は、本発明によってレーザ処理した織物材料を示している。レーザのパワー及び処理時間に応じて、異なる色が得られている（Ａ，Ｂ，及びＣ）。
【００６１】
前述したように、式（Ｉ）のインディゴ誘導体、特に好ましいインディゴ誘導体、及び好ましくは式（ＩＩ）の化合物を使用することにより、家庭内使用においては近づくことができない条件であって、それ故に製造現場で固定される条件下、例えば１６０℃のような高温下で変化する色をもった織物材料を製造することができる。本発明で染色され、かつ更に処理された織物材料は、本発明の他の主題であるパンツ、スカート、シャツ、帽子、及びジャケット等の衣料品を製造するのに使用することができるが、それらに限定されるものではない。
【００６２】
本発明によって染色され、かつ更に処理された織物材料で得た衣料品は、本発明の他の主題である。
【００６３】
別法としては、本発明によって染色された織物材料を使用して衣料品を製造し、その後、前記説明したように、前記衣料品を処理して、その色を変化させる。そうでない場合、前記衣料品を、本発明のインディゴ誘導体で、更に直接染色する。
【００６４】
本発明によって染色され、かつ前記説明したように、更に処理された織物材料から得た衣料品は、本発明の他の主題である。
【００６５】
インディゴ誘導体は、例えば、下記のスキームのように当業界で周知の方法で製造される。
2018028168.tif 000003
2018028168.tif 000004
但し、Ｒ１、Ｒ２、Ｒ３、及びＲ４は、前記定義した通りである。
【００６６】
式（Ｉ）及び（ＩＩＩ）の化合物は周知であるか、当業界に周知の方法で製造することができる。
【００６７】
上記スキームの反応は、式（ＩＩＩ）の化合物を、室温で、ジクロロメタン（ＣＨ２Ｃｌ２）のような有機溶媒中で、２当量以上のｄｉ−ｔｅｒｔ−ブチルジカーボネート（ｔＢＯＣ２Ｏ）及び約１当量のＮ，Ｎ’−ジメチルアミノピリジン（ＤＭＡＰ）のような塩基と共に攪拌することによって実行することができる。この反応は、１〜３日間で完了する（当該反応は、例えば、薄層クロマトグラフでモニタすることができる）。反応を完遂させるために、別の方法を使用することもできる。例えば、前記反応混合物を、殆ど乾燥状態になるまで濃縮し、例えば、トルエン／酢酸エチル（９：１）を使用して８０倍量のシリカゲル上で濾過し、収率９０％までの生成物を得る。分析のため、サンプルを酢酸エチルのような適当な溶媒から再結晶させる。別法としては、低温、加圧下で、反応溶媒を除去し、次いで、得た固形物に水を添加し、例えば、３０分間攪拌し、好ましくは焼結ディスク濾過用漏斗を使用して濾過する。次いで、たとえば、ＨＣｌ２Ｍを添加し、混合物を、好ましくはオーバーナイト攪拌し、その後、好ましくは焼結ディスク濾過用漏斗を使用して濾過し、好ましくは、６０℃以下で乾燥する。
【００６８】
他の反応条件は当業者に周知であり、反応の完了は、当業者に周知の方法で実行することができる。
【００６９】
式（Ｉ）の化合物（但し、Ｒ５及びＲ６の一方は、水素原子、及び他方はｔｅｒｔ−ブトキシカルボニル基）は、上記反応スキームにおいて、ｄｉ−ｔｅｒｔ−ブチルジカーボネート（ｔＢＯＣ２Ｏ）を１当量だけ使用して合成することができる。
【００７０】
式（ＩＩ）の化合物の合成を、以下の実施例に記載する。
［実施例］
【実施例１】
【００７１】
１、１’−ビス（ｔｅｒｔ−ブトキシカルボニル）−ビス（５、７、５’、７’−テトラブロモ−インドリデン）−３、３’−ジオン（Ｂｉｓ−ｔＢＯＣ−５、７、５’、７’−テトラブロモインディゴ）；式（ＩＩ）の化合物の製造。
１、１’−ビス（５、７、５’、７’−テトラブロモ−インドリデン）−３、３’−ジオン（１当量）を、室温で、ジクロロメタン中で、４当量以上のｔＢＯＣ２Ｏ及び約２当量のＤＭＡＰと１〜３日間攪拌する。得た反応混合物を、殆ど乾燥状態になるまで濃縮し、標題の化合物を製造する（収率：９０％）。希望するならば、前記化合物をＡｃＯＥｔ中で再結晶することによって精製することができる。
図３及び４は、標題の化合物のＸＲＤ（Ｘ線回折）スペクトラム及びＦＴ−ＩＲ（フーリエ変換赤外スペクトロスコープ）スペクトラムを示している。
【実施例２】
【００７２】
１、１’−ビス（ｔｅｒｔ−ブトキシカルボニル）−ビス（５、７、５’、７’−テトラブロモ−インドリデン）−３、３’−ジオン（Ｂｉｓ−ｔＢＯＣ−５、７、５’、７’−テトラブロモインディゴ）；式（ＩＩ）の化合物の製造。
１、１’−ビス（５、７、５’、７’−テトラブロモ−インドリデン）−３、３’−ジオン（１当量）を、室温で、ジクロロメタン中で、４当量以上のｔＢＯＣ２Ｏ及び約２当量のＤＭＡＰと１〜３日間攪拌する。前記反応溶媒を、加圧下、低温で除去し、次いで得た固形物に水を添加し、例えば、３０分間攪拌し、好ましくは焼結ディスク濾過用漏斗を使用して濾過する。次いで、たとえば、ＨＣｌ２Ｍを添加し、得た混合物を、好ましくはオーバーナイト攪拌し、その後、好ましくは焼結ディスク濾過用漏斗を使用して濾過し、好ましくは、６０℃以下で乾燥する。
【実施例３】
【００７３】
染色工程
実施例１の化合物８ｇを、２５０ｍＬの水に添加したＮａＯＨ（１１ｍｌ、４８ボーメ）及びＮａ２Ｓ２Ｏ４（１０ｇ）の存在下で還元する。室温において、実験室タイプのパド−バッチマシーンを使用して生地を染色する（浸漬時間：１０〜２５秒間、酸化時間：９０〜２１０秒間）。
上記の染色工程は、製造ラインとしてスケール−アップすることができる。
【実施例４】
【００７４】
実施例３で染色した織物材料の更なる処理
実施例３で染色した織物材料を実験室タイプのオーブン又はステンタで加熱する。温度及び処理時間に依存して、種々の色を得ることができる。変法として、全工程を、実施例３で染色した湿った織物材料に適用することができる。
レーザ適用として、湿潤又は乾燥した織物材料にレーザビームを照射する。レーザパワー、デューティーサイクル、及び照射速度に依存して、色、色の濃淡等多様な効果を得ることができる。
【産業上の利用可能性】
【００７５】
本発明の式（Ｉ）の新規なインディゴ誘導体化合物は、織物材料、特にデニムと親和性がある非可逆性変色性染料なので、直接デニムを染色することができ、更に、例えば、光、熱、電流、圧力、溶媒、電子ビーム、レーザビーム等外部刺激に反応して色を変化させることができるので、染色された織物材料に多種多様な色合い等芸術的効果を付与する。従って、染色産業、衣料品産業、ファッション産業界等で利用価値がある。
【誤訳訂正２】
【訂正対象書類名】特許請求の範囲
【訂正対象項目名】全文
【訂正方法】変更
【訂正の内容】
【特許請求の範囲】
【請求項１】
式（Ｉ）のインディゴ誘導体の織物材料の染料としての使用。
2018028168.tif 000005
（Ｉ）
（ここで、
Ｒ１、Ｒ２、Ｒ３及びＲ４は、それぞれ独立して、水素原子又はハロゲン原子であり、
Ｒ５及びＲ６は、それぞれ独立して、水素原子又はｔｅｒｔ−ブトキシカルボニル基であり、
但し、Ｒ１、Ｒ２、Ｒ３及びＲ４は、全てハロゲン原子であるか、又はＲ１、Ｒ２、Ｒ３及びＲ４の内の２つが水素原子であり、他の２つがハロゲン原子であり、及びＲ５及びＲ６は、両方とも水素となることはない。）
【請求項２】
染料は、非可逆性変色性染料であることを特徴とする、請求項１に記載した使用。
【請求項３】
Ｒ１、Ｒ２、Ｒ３及びＲ４は、全てハロゲン原子であることを特徴とする、請求項１又は２に記載した使用。
【請求項４】
Ｒ１、Ｒ２、Ｒ３及びＲ４は、全て臭素原子であることを特徴とする、請求項３に記載した使用。
【請求項５】
Ｒ５及びＲ６の一方は、水素原子で、他方はｔｅｒｔ−ブトキシカルボニル基であることを特徴とする、請求項１〜４のいずれか１項に記載した使用。
【請求項６】
織物材料は、デニムであることを特徴とする、請求項１〜５いずれか１項に記載した使用。
【請求項７】
織物材料は、コットン、ウール、リネン、ビスコース及びそれらの混合物から選択されることを特徴とする、請求項１〜６いずれか１項に記載した使用。
【請求項８】
式（Ｉ）のインディゴ誘導体。
2018028168.tif 000006
（Ｉ）
（ここで、
Ｒ１、Ｒ２、Ｒ３及びＲ４は、全てハロゲン原子であり、
Ｒ５及びＲ６は、それぞれ独立して、水素原子又はｔｅｒｔ−ブトキシカルボニル基であり、但し、Ｒ５及びＲ６は、両方とも水素となることはない。）
【請求項９】
Ｒ１、Ｒ２、Ｒ３及びＲ４は、全て臭素原子であって、かつ式（ＩＩ）
2018028168.tif 000007
の化合物であることを特徴とする、請求項８に記載のインディゴ誘導体。
【請求項１０】
式（Ｉ）のインディゴ誘導体。
2018028168.tif 000008
（Ｉ）
（ここで、
Ｒ１、Ｒ２、Ｒ３及びＲ４の内の２つが水素原子であり、他の２つがハロゲン原子であり、
Ｒ５及びＲ６の一方は、水素原子であり、他方は、ｔｅｒｔ−ブトキシカルボニル基である。）
【請求項１１】
請求項１〜１０のいずれか１項で規定した式（Ｉ）のインディゴ誘導体を、織物材料へ適用することを含む、織物材料を非可逆性変色性染色する方法。
【請求項１２】
続いて、織物材料を１つ以上の外部刺激で処理して、前記織物材料の表面を改質することを特徴とする、請求項１１に記載した方法。
【請求項１３】
続いて、織物材料を使用して衣料品を製造し、ついで、前記衣料品を１つ以上の外部刺激で処理して、前記衣料品の表面を改質することを特徴とする、請求項１１に記載した方法。
【請求項１４】
織物材料は、コットン、ウール、リネン、ビスコース及びそれらの混合物から選択されることを特徴とする、請求項１１〜１３のいずれか１項に記載した方法。
【請求項１５】
織物材料は、デニムであることを特徴とする、請求項１１〜１４のいずれか１項に記載した方法。
【請求項１６】
インディゴ誘導体は、生地又はヤーンに適用される前に、還元剤を含んでいる水系染色浴へ添加されることを特徴とする、請求項１１〜１５のいずれか１項に記載した方法。
【請求項１７】
請求項１１〜１５のいずれか１項に記載した方法によって染色され、更に、任意選択的に１つ以上の外部刺激によって処理された織物材料又は衣料品。